(57)【要約】【課題】活物質層を含む電池用電極の製造方法であって、活物質層乃至は活物質パターンにプレス加工を施さなくても緻密な活物質層を形成することのできる電池用電極の製造方法を提供する。【解決手段】活物質材料と導電助剤とを乾式混合する混合工程と、前記混合工程において得られた混合物に圧力をかけてプレスするプレス工程と、前記プレス工程後の前記混合物に溶剤を混合してスラリー（ペースト）状活物質材料を調製する工程と、前記スラリー状活物質材料を集電体上に塗布して活物質層を形成する塗布工程と、を含むこと、を特徴とする電池用電極製造方法。【選択図】図４
2014056747.tif 000002
【特許請求の範囲】
【請求項１】
活物質材料と導電助剤とを乾式混合する混合工程と、
前記混合工程において得られた混合物に圧力をかけてプレスするプレス工程と、
前記プレス工程後の前記混合物に溶剤を混合してスラリー状活物質材料を調製する工程と、
前記スラリー状活物質材料を集電体上に塗布して活物質層を形成する塗布工程と、を含むこと、を特徴とする電池用電極製造方法。
【請求項２】
前記プレス工程において、前記混合物に５〜３００ＭＰａの圧力をかけてプレスすること、を特徴とする請求項１に記載の電池用電極製造方法。
【発明の詳細な説明】
【技術分野】
【０００１】
本発明は、活物質層間に固体電解質層を介在させてなるリチウムイオン二次電池等の電池用電極を製造する方法に関する。
【背景技術】
【０００２】
正極、負極、電解質（固体電解質）及びセパレータ等で構成されているリチウムイオン二次電池は、軽量、大容量かつ高速充放電可能であるため、現在、ノートパソコンや携帯電話等のモバイル機器や自動車等の分野において広く普及しているが、更なる大容量化及び高速充放電のために、様々な研究がなされている。
【０００３】
例えば、正極及び負極にそれぞれ含まれる正極活物質及び負極活物質と電解質との反応が律速となるが、電解質のリチウムイオン伝導度が低い。したがって、大容量化及び高速充放電のためには、正極と負極との間隔をできるだけ狭く、かつ、正極及び負極の電極面積をできるだけ大きくすること、特に正極活物質及び負極活物質と電解質との接触面積を増大させることが重要である。
【０００４】
この点に着目し、例えば、特許文献１（特開２０１１−１９８５９６号公報）においては、低コスト、高安全性、高エネルギー密度・高出力を実現する固体電解質二次電池構造を提供することを意図する技術が提案されている。
【０００５】
即ち、上記特許文献１には、「基材の表面に第１の活物質を含む塗布液を塗布して、連続した第１活物質層を形成する第１活物質層形成工程と・・・前記基材の表面に前記第１活物質層・・・が積層されてなる積層体の表面に高分子電解質を含む塗布液を塗布して、該積層体表面の凹凸に略追従した凹凸を有する電解質層を形成する電解質層形成工程と、・・・を備えることを特徴とする全固体電池の製造方法。」が開示されており、線状の活物質パターンを含むいわゆるラインアンドスペース構造を有する活物質層が開示されている。
【０００６】
他方、活物質層がフラットな膜状の構造を有する二次電池の一般的な電極を得る場合は、アルミ箔又は銅箔等の集電体上にペースト状の活物質材料を塗布して乾燥した後、得られた膜状の活物質層が所定の密度になるようにプレス加工を施して作製される。このプレス加工は、活物質層を緻密化し、最終的に得られる電極内の電子伝導性や、活物質層と集電体との密着性を向上させることを目的としている。
【先行技術文献】
【特許文献】
【０００７】
【特許文献１】特開２０１１−１９８５９６号公報
【発明の概要】
【発明が解決しようとする課題】
【０００８】
しかしながら、上記特許文献１において得られる線状の活物質パターンを含む活物質層の場合、活物質パターンは略直線状であり、基材との接地面積が小さくアスペクト比が高いため、上記のようなプレス加工を施すと倒れたり崩れたりしてしまうことがあるため、プレス加工を省略せざるを得ず、緻密な活物質層が得られないという問題があった。
【０００９】
以上の問題点に鑑み、本発明の目的は、活物質層を含む電池用電極の製造方法であって、活物質層乃至は活物質パターンにプレス加工を施さなくても緻密な活物質層を形成することのできる電池用電極の製造方法を提供することにある。
【課題を解決するための手段】
【００１０】
上記課題を解決すべく、本発明者らは、
活物質材料と導電助剤とを乾式混合する混合工程と、
前記混合工程において得られた混合物に圧力をかけてプレスするプレス工程と、
前記プレス工程後の前記混合物に溶剤を混合してスラリー（ペースト）状活物質材料を調製する工程と、
前記スラリー状活物質材料を集電体上に塗布して活物質層を形成する塗布工程と、を含むこと、を特徴とする電池用電極製造方法を提供する。
【００１１】
このような構成を有する本発明の電池用電極の製造方法によれば、一般的に嵩高い活物質材料と導電助剤とを含む粉体混合物並びに当該混合物を用いて得られる活物質材料のタップ密度が向上し、よって、当該活物質材料を用いて形成される電極は空隙率が小さく密度が高いものとなる。これにより、得られた電極においては、活物質材料粒子及び導電助剤粒子の間の接触抵抗が減少して電池特性が向上し、また、スラリー状活物質材料を調製する際の溶剤使用量を低減させることができ、更に、プレス加工を省略して高スループット化が可能である。
【００１２】
上記本発明の電池用電極製造方法においては、前記プレス工程において、前記混合物に５〜３００ＭＰａの圧力をかけてプレスすること、が好ましい。５ＭＰａ以上の圧力であれば、上記粉体混合物及びこれを用いた活物質材料の体積が減少し、得られるスラリー状活物質材料の粘度の低下及び最終的に得られる電極の充填率の向上等のメリットがあり、３００ＭＰａ以下であれば、活物質材料を破壊することはない。
【発明の効果】
【００１３】
本発明によれば、活物質層を含む電池用電極の製造方法であって、活物質層乃至は活物質パターンにプレス加工を施さなくても緻密な活物質層を形成することのできる電池用電極の製造方法を提供することができる。
【図面の簡単な説明】
【００１４】
【図１】本発明の一実施形態において製造されるリチウムイオン二次電池の概略縦断面図である。
【図２】本発明の一実施形態において負極集電体１０の表面に負極活物質層１２からなる負極活物質層パターン１２Ａを形成した構造体（負極）２０の概略斜視図である。
【図３】本発明の一実施形態における負極製造装置の構成を示す図である。
【図４】本発明の一実施形態においてノズルディスペンス法により負極活物質層１２からなる負極活物質層パターン１２Ａを形成する様子を示す模式図である。
【図５】本発明の一実施形態においてスピンコート法を用いて固体電解質層を形成する様子を模式的に示す図である。
【図６】ドクターブレード法を用いて正極活物質層を形成する様子を模式的に示す図である。
【図７】本発明のリチウムイオン二次電池の変形例の概略縦断面図である。
【発明を実施するための最良の形態】
【００１５】
以下、図面を参照しながら本発明の電池用電極の製造方法の一実施形態について説明するが、本発明はこれらのみに限定されるものではない。なお、以下の説明では、同一又は相当部分には同一符号を付し、重複する説明は省略することもある。また、図面は、本発明を概念的に説明するためのものであるから、理解容易のために、必要に応じて寸法、比又は数を誇張又は簡略化して表している場合もある。
【００１６】
（１）リチウムイオン二次電池の構造
本実施形態では、本発明の一例として、図１に示す構造のリチウムイオン二次電池を製造する場合について本発明を説明する。図１は、本実施形態において製造されるリチウムイオン二次電池１の概略縦断面図である。また、図２は、負極集電体１０の表面上に負極活物質層１２を形成した時点で得られる構造体（即ち、負極集電体１０と、負極集電体１０の表面に形成された負極活物質層１２と、を含む負極）２０を示す斜視図である。
【００１７】
本実施形態のリチウムイオン二次電池１は、負極集電体１０の上に負極活物質層１２、固体電解質層１４、正極活物質層１６及び正極集電体１８をこの順番に積層した構造を有している。負極集電体１０と負極活物質層１２とが負極を構成し、正極活物質層１６と正極集電体１８とが正極を構成する。本明細書においては、Ｘ、Ｙ及びＺ座標方向を図１及び図２等に示すように定義する。
【００１８】
負極集電体１０としては、本発明の属する技術分野において公知の材料を用いることができるが、例えばアルミニウム箔や銅箔等の金属膜であればよい。また、図示しないが、この負極集電体１０は、絶縁性の基材の表面に形成されていてもよい。かかる基材としては絶縁性材料で形成された平板状部材を用いればよく、かかる絶縁性材料としては、例えば樹脂、ガラス又はセラミックス等が挙げられる。また、基材は可撓性を有するフレキシブル基板であってもよい。
【００１９】
負極活物質層１２に含まれる負極活物質としては、本願発明の技術分野で常用されるものを使用でき、例えば、金属、金属繊維、炭素材料、酸化物、窒化物、珪素、珪素化合物、錫、錫化合物、各種合金材料等が挙げられる。これらのなかでも、容量密度の大きさ等を考慮すると、酸化物、炭素材料、珪素、珪素化合物、錫、錫化合物等が好ましい。酸化物としては、例えば、式：Ｌｉ4/3Ｔｉ5/3-xＦｅxＯ4(０≦ｘ≦０．２)で表されるチタン酸リチウム等が挙げられる。炭素材料としては、例えば、各種天然黒鉛（グラファイト）、コークス、黒鉛化途上炭素、炭素繊維、球状炭素、各種人造黒鉛、非晶質炭素等が挙げられる。珪素化合物としては、例えば、珪素含有合金、珪素含有無機化合物、珪素含有有機化合物、固溶体等が挙げられる。珪素化合物の具体例としては、例えば、ＳｉＯa（０．０５＜ａ＜１．９５）で表される酸化珪素、珪素とＦｅ、Ｃｏ、Ｓｂ、Ｂｉ、Ｐｂ、Ｎｉ、Ｃｕ、Ｚｎ、Ｇｅ、Ｉｎ、Ｓｎ及びＴｉから選ばれる少なくとも１種の元素とを含む合金、珪素、酸化珪素又は合金に含まれる珪素の一部がＢ、Ｍｇ、Ｎｉ、Ｔｉ、Ｍｏ、Ｃｏ、Ｃａ、Ｃｒ、Ｃｕ、Ｆｅ、Ｍｎ、Ｎｂ、Ｔａ、Ｖ、Ｗ、Ｚｎ、Ｃ、Ｎ及びＳｎから選ばれる少なくとも１種の元素で置換された珪素化合物又は珪素含有合金、これらの固溶体等が挙げられる。錫化合物としては、例えば、ＳｎＯb（０＜ｂ＜２）、ＳｎＯ2、ＳｎＳｉＯ3、Ｎｉ2Ｓｎ4、Ｍｇ2Ｓｎ等が挙げられる。負極活物質は１種を単独で用いてもよく、必要に応じて２種以上を組み合わせて用いてもよい。
【００２０】
また、負極活物質層１２は、導電助剤を含んでいてもよい。導電助剤としては、本発明の技術分野で常用されるものを使用でき、例えば、天然黒鉛、人造黒鉛等のグラファイト類、アセチレンブラック、ケッチェンブラック、チャンネルブラック、ファーネスブラック、ランプブラック、サーマルブラック等のカーボンブラック類、炭素繊維、金属繊維等の導電性繊維類、フッ化カーボン、アルミニウム等の金属粉末類、酸化亜鉛等の導電性ウィスカー類、酸化チタン等の導電性金属酸化物、フェニレン誘導体等の有機導電性材料等が挙げられる。導電剤は１種を単独で使用でき又は必要に応じて２種以上を組み合わせて使用できる。
【００２１】
負極活物質層１２の上側には、図１に示すように、固体電解質によって形成された略一定の厚さを有する薄膜状の固体電解質層１４が設けられている。固体電解質層１４は、負極集電体１０と負極活物質層１２とで形成される負極２０表面の凹凸に追従するように、当該負極２０上面の略全体を一様に覆っており、かつ、固体電解質層１４の表面も凹凸形状を有している。
【００２２】
固体電解質層１４に含まれる固体電解質としては、例えば、ポリエチレンオキシド及び／又はポリスチレン等の樹脂等の高分子電解質材料が挙げられ、支持塩としては、例えば、六フッ化リン酸リチウム（ＬｉＰＦ6）、過塩素酸リチウム（ＬｉＣｌＯ4）及びリチウムビストリフルオロメタンスルホニルイミド（ＬｉＴＦＳＩ）等が挙げられる。ホウ酸エステルポリマー電解質を用いてもよい。もちろん、本発明の効果を損なわない範囲で、種々の添加剤を混合してもよい。
【００２３】
固体電解質層１４の上側には、図１に示すように、正極活物質層１６が設けられている。正極活物質層１６の下面側は固体電解質層１４上面の凹凸に沿った凹凸形状を有するが、その上面側は略平坦形状を有する。この正極活物質層１６も、上記のように負極活物質層１２が高アスペクト比及び高さを有しているため、同様に、高アスペクト比及び高さを有している。
【００２４】
正極活物質層１６が含む正極活物質（粉末）としては、例えば、リチウム含有複合金属酸化物、カルコゲン化合物、二酸化マンガン等が挙げられる。リチウム含有複合金属酸化物は、リチウムと遷移金属とを含む金属酸化物又は該金属酸化物中の遷移金属の一部が異種元素によって置換された金属酸化物である。ここで、異種元素としては、例えば、Ｎａ、Ｍｇ、Ｓｃ、Ｙ、Ｍｎ、Ｆｅ、Ｃｏ、Ｎｉ、Ｃｕ、Ｚｎ、Ａｌ、Ｃｒ、Ｐｂ、Ｓｂ、Ｂ等が挙げられ、Ｍｎ、Ａｌ、Ｃｏ、Ｎｉ、Ｍｇ等が好ましい。異種元素は１種でも又は２種以上でもよい。これらのなかでも、リチウム含有複合金属酸化物を好ましく使用できる。リチウム含有複合金属酸化物としては、例えば、ＬｉxＣｏＯ2、ＬｉxＮｉＯ2、ＬｉxＭｎＯ2、ＬｉxＣｏyＮｉ1-yＯ2、ＬｉxＣｏyＭ1-yＯz、ＬｉxＮｉ1-yＭyＯz、ＬｉxＭｎ2Ｏ4、ＬｉxＭｎ2-yＭyＯ4、ＬｉＭＰＯ4、Ｌｉ2ＭＰＯ4Ｆ（前記各式中、例えば、ＭはＮａ、Ｍｇ、Ｓｃ、Ｙ、Ｍｎ、Ｆｅ、Ｃｏ、Ｎｉ、Ｃｕ、Ｚｎ、Ａｌ、Ｃｒ、Ｐｂ、Ｓｂ、Ｖ及びＢよりなる群から選ばれる少なくとも１種。０＜ｘ≦１．２、０＜ｙ≦０．９、２．０≦ｚ≦２．３）、ＬｉＭｅＯ2（式中、Ｍｅ＝ＭｘＭｙＭｚ;Ｍｅ及びＭは遷移金属、ｘ＋ｙ＋ｚ＝１）等が挙げられる。リチウム含有複合金属酸化物の具体例としては、例えば、ＬｉＮｉ1/3Ｍｎ1/3Ｃｏ1/3Ｏ2、ＬｉＮｉ0.8Ｃｏ0.15Ａｌ0.05Ｏ2等が挙げられる。ここで、上記各式中リチウムのモル比を示すｘ値は、充放電により増減する。また、カルコゲン化合物としては、例えば二硫化チタン、二硫化モリブデン等が挙げられる。正極活物質は１種を単独で使用でき２種以上を併用してもよい。正極活物質層１６には、負極活物質層１２に関して上記に記載した導電助剤を含めてもよい。
【００２５】
このように略平坦形状を有する正極活物質層１６の上面側には、正極集電体１８が積層されており、これによってリチウムイオン二次電池１が形成されている。正極集電体１８としては、本発明の属する技術分野において公知の材料を用いることができるが、例えば銅箔やアルミニウム箔等の金属膜であればよい。また、図示しないが、この正極集電体１８は、絶縁性の基材の表面に形成されていてもよい。かかる基材としては絶縁性材料で形成された平板状部材を用いればよく、かかる絶縁性材料としては、例えば樹脂、ガラス又はセラミックス等が挙げられる。また、基材は可撓性を有するフレキシブル基板であってもよい。
【００２６】
なお、このリチウムイオン電池二次電池１には、図示しないが、適宜タブ電極が設けられていてもよく、また、複数のリチウムイオン電池二次電池１を直列及び／又は並列に接続してリチウムイオン二次電池装置としてもよい。
【００２７】
このような構造を有する本実施形態のリチウムイオン二次電池は、薄型で折り曲げ容易である。また、高密度の負極活物質層１２と正極活物質層１６を有しているため、高効率・高出力が得られる。したがって本実施形態のリチウムイオン二次電池１は小型で高性能とすることができる。
【００２８】
（２）本実施形態の電極及びリチウムイオン二次電池の製造方法
次に、上記した本実施形態における電極及びリチウムイオン二次電池１を製造する方法について説明する。本実施形態のリチウムイオン二次電池１を製造する際には、本発明の電池用電極製造方法にしたがって図１に示す負極集電体１０に負極活物質層１２を形成し、負極のうちの負極活物質層１２の上面に固体電解質１４を形成し、ついで、固体電解質１４の上面に、正極活物質層１６及び正極集電体１８（正極）を形成する。
【００２９】
（２−１）負極
まず、本実施形態における負極の製造方法について説明する。本実施形態の負極は、以下の工程（ア）〜（ウ）を含む本発明の電池用電極の製造方法により製造する。
（ア）負極活物質材料と導電助剤とを乾式混合する混合工程。
（イ）前記混合工程において得られた混合物に圧力をかけてプレスするプレス工程。
（ウ）前記プレス工程後の前記混合物に溶剤を混合してスラリー状負極活物質材料を調製する工程。
（エ）前記スラリー状負極活物質材料を負極集電体上に塗布して負極活物質層を形成する塗布工程。
【００３０】
（ア）混合工程
まず、負極活物質材料と導電助剤とを乾式混合する。この場合、粉末状の負極活物質材料と粉末状の導電助剤とを、例えば、８：１の重量比で負極活物質材料と導電助剤とを、羽根が回転して粉体混合物を混合する装置、又は、自転公転式等の攪拌機を用いて、混合すればよい。
【００３１】
（イ）プレス工程
ついで、混合工程で得た混合物に圧力をかけてプレスする。プレスの方法としては、前記混合物に圧力をかけて、一般的に嵩高いとされる粉末状の負極活物質材料及び粉末状の導電助剤のタップ密度を向上させることができる方法であればよい。
【００３２】
例えば、前記混合物を袋に詰めて、当該袋に平板プレス、ロールプレス又は金型プレスを用いて圧力をかける方法等が挙げられる。
【００３３】
このプレス工程においては、上記のように、前記混合物に５〜３００ＭＰａの圧力をかけてプレスすること、が好ましい。なかでも、３０〜１００ＭＰａの圧力をかけてプレスするのがより好ましい。５ＭＰａ以上の圧力であれば、上記粉体混合物及びこれを用いた活物質材料の体積が減少し、得られるスラリー状活物質材料の粘度の低下及び最終的に得られる電極の充填率の向上等のメリットがあり、３００ＭＰａ以下であれば、活物質材料を破壊することはない。
【００３４】
（ウ）調製工程
プレス工程を経て固くなった前記混合物を、例えば上記袋から取り出して、解した後、上記混合工程（ア）と同様にして、当該混合物と、溶剤やバインダーその他の添加剤とを混合し、スラリー状の負極活物質材料を調製する。この調製は、従来公知の方法で行えばよい。
【００３５】
スラリー状の負極活物質材料は、上記負極活物質と、上記導電助剤と、結着材と、溶剤等と、を常法により攪拌・混合（混練）して得られる混合物で構成され、後述するノズル４０から吐出できるように種々の粘度を有することができる。本実施形態においては、例えば、せん断速度１ｓ-1で、下限１０Ｐａ・ｓ、上限１００００Ｐａ・ｓ程度であるのが好ましい。なお、各成分は溶剤に溶解していても分散していてもよい（一部が溶解して残部が分散している場合も含む。）。
【００３６】
また、塗布工程に用いる負極活物質材料の固形分割合は、負極活物質材料が後述するノズル４０から吐出できるように種々の固形分割合を有することができるが、前記混合物の湿潤点における固形分割合よりも小さな固形分割合を有しているのが好ましい。
【００３７】
これらの粘度及び固形分割合は、負極活物質、導電助剤、結着材及び溶剤等の成分の種類や配合量、寸法又は形状等によっても異なるが、上記負極活物質と、上記導電助剤と、結着材と、溶剤等と、を常法により攪拌・混合（混練）する際の混練時間の長さによって、調整することができる。
【００３８】
結着材としては、本発明の技術分野で常用されるものを使用でき、例えば、ポリフッ化ビニリデン（ＰＶＤＦ）、ポリテトラフルオロエチレン（ＰＴＦＥ）、ポリエチレン、ポリプロピレン、アラミド樹脂、ポリアミド、ポリイミド、ポリアミドイミド、ポリアクリルニトリル、ポリアクリル酸、ポリアクリル酸メチルエステル、ポリアクリル酸エチルエステル、ポリアクリル酸ヘキシルエステル、ポリメタクリル酸、ポリメタクリル酸メチルエステル、ポリメタクリル酸エチルエステル、ポリメタクリル酸ヘキシルエステル、ポリ酢酸ビニル、ポリビニルピロリドン、ポリエーテル、ポリエーテルサルホン、ポリヘキサフルオロプロピレン、スチレン−ブタジエンゴム、エチレン−プロピレンジエン共重合体、カルボキシメチルセルロース等が挙げられる。また、テトラフルオロエチレン、ヘキサフルオロプロピレン、パーフルオロアルキルビニルエーテル、フッ化ビニリデン、クロロトリフルオロエチレン、エチレン、プロピレン、ペンタフルオロプロピレン、フルオロメチルビニルエーテル、アクリル酸、ヘキサジエン等から選ばれるモノマー化合物の共重合体を結着材として用いてもよい。結着材は１種を単独で使用でき又は必要に応じて２種以上を組み合わせて使用できる。
【００３９】
溶剤としては、固体電解質層１４を構成する六フッ化リン酸リチウム（ＬｉＰＦ6）等を分解しないように、水を除く有機溶剤を用いるのが好ましい。かかる有機溶剤としては、本発明の技術分野で常用されるものを使用でき、例えば、ジメチルホルムアミド、ジメチルアセトアミド、メチルホルムアミド、Ｎ−メチル−２−ピロリドン（ＮＭＰ）、ジメチルアミン、アセトン、シクロヘキサノン等が挙げられる。有機溶剤は１種を単独で使用でき又は２種以上を混合して使用できる。
【００４０】
（エ）塗布工程
次に、前記スラリー状負極活物質材料を負極集電体上に塗布して負極活物質層を形成する。図３に示す負極製造装置１００では、塗布工程（エ）及び後述の乾燥工程（オ）を実施するための各部分で構成されている。
【００４１】
本実施形態の負極製造装置１００の塗布工程部分は、まず、巻出しローラ３０からの負極集電体１０が、搬送ローラ３２及び搬送ローラ３４によって矢印Ｙ1の方向に搬送され、巻取りローラ５０によって巻き取られる構成を有している。即ち、これら搬送ローラ３２及び搬送ローラ３４が、ノズル４０を負極集電体１０に対して相対移動させる走査手段といえる。このように、巻出しローラ３０から出て巻取りローラ５０によって巻き取られるまでの間に、図３に示すように、負極集電体１０の表面上に負極活物質層１２からなる活物質層パターン１２Ａ（図２参照）が形成される。
【００４２】
より具体的には、搬送される負極集電体１０の表面には、ノズル４０から、ペースト状の負極活物質材料が線状に吐出される。本実施形態においては、ノズル４０は固定され、負極集電体１０が搬送されることにより、ノズル４０が負極集電体１０に対して相対移動される。このときノズル４０から負極活物質材料を吐出させことにより、図２に示すような線状を呈する負極活物質層パターン１２Ａが形成される。
【００４３】
ここで、図４の（ａ）は、図３に示す本実施形態の負極活物質製造装置１００において、負極活物質層１２からなる負極活物質層パターン１２Ａが形成される様子を模式的に示す側面図（即ち、搬送される負極集電体１０の主面に対して略平行な方向からみた場合にみえる図）であり、図４の（ｂ）は、負極活物質層１２からなる負極活物質層パターン１２Ａが形成される様子を模式的に示す斜視図である。
【００４４】
このノズルディスペンス法では、塗布液である負極活物質材料を吐出するための吐出口（図示せず。）が１つ又は複数穿設されたノズル４０を、負極集電体１０上方に配置し、その吐出口から一定量の負極活物質材料を吐出させながら、負極集電体１０をノズル４０に対して相対的に矢印Ｙ1の方向に一定速度で搬送させる。
【００４５】
これにより、負極集電体１０上には、Ｙ方向に沿って複数の負極活物質層１２がストライプ状に塗布・形成される。なお、本実施形態では、図１及び図２に示すように、負極活物質層１２の断面形状が略半円状であるため、ノズル４０の吐出口も略半円状を有している。
【００４６】
ノズル４０に複数の吐出口を設ければ複数の負極活物質層１２が形成されてストライプ状とすることができ、負極集電体１０の搬送を続けることにより、巻出しローラ３０からの負極集電体１０の全面にストライプ状に負極活物質層１２を形成することができ、ロール状負極として巻取りローラ５０に巻き取られる。
【００４７】
（オ）乾燥工程
上記のように形成された複数の負極活物質層１２からなるストライプ状の負極活物質層パターン１２Ａは、まだ溶剤等を含むいわば塗布膜の状態であるため、負極活物質層パターン１２Ａが設けられた負極集電体１０は、乾燥手段４２の下側領域を通り抜けるように搬送される。この下側領域において、複数の負極活物質層１２からなる負極活物質層パターン１２Ａにドライエアー４４によって乾燥工程が実施される。なお、後述のプレス加工を施すことができる程度に乾燥すればよく、必ずしも完全乾燥しなくてもよい。
【００４８】
乾燥工程の乾燥温度は、本発明の効果を損なわない範囲であればよいが、例えば５℃〜〜１５０℃の範囲内の温度であればよい。また、乾燥工程の乾燥時間は、負極集電体１０の搬送速度によって制御することもでき、負極活物質層の組成や固形分割合によっても異なるが、概ね１０分間〜２４時間でよい。なお、乾燥手段４２は、従来公知のものであってよく、例えば送風機、又は、熱風、遠赤外線若しくは真空乾燥を用いた乾燥炉等を用いることができる。
この時点で、略平坦な負極集電体１０の表面に対して盛り上がった状態の負極活物質層１２が形成されているが、前述のように混合工程及びプレス工程を経てスラリー状の負極活物質を調製していることから、緻密で高密度な負極活物質層１２が形成されている。
【００４９】
（２−２）固体電解質層
上記のように負極集電体１０と負極活物質層１２とからなる負極２０の上面に、固体電解質層１４を形成する方法については、従来公知の方法を採用することができ特に制限されるものではないが、本実施形態においては、例えばスピンコート法によって固体電解質材料を塗布して固体電解質層１４を形成する。
【００５０】
図５は、本実施形態において、スピンコート法による固体電解質材料の塗布の様子を模式的に示す図である。図５に示すように、負極集電体１０と負極活物質層１２とを積層してなる負極２０は、鉛直方向（Ｚ方向）の回転軸周りを所定の回転方向Ｄｒに回転自在の回転ステージ６０に略水平に載置される。
【００５１】
したがって、本実施形態においては、負極活物質層１２が形成された負極集電体１０からなる負極を、負極集電体１０の長さ方向に略垂直な方向において、回転ステージ６０に載置できる寸法に切断してから、固体電解質層１４を形成する。
【００５２】
回転ステージ６０が所定の回転速度で回転し、回転ステージ６０の回転軸上の上部位置に設けられたノズル６２から、塗布液であるペースト状の固体電解質材料６４が負極２０に向かって吐出される。負極２０の上面に滴下された固体電解質材料は、回転する回転ステージ６０の遠心力によって周囲に次第に広がり、余分な固体電解質材料は負極２０の端部から飛ばされる。
【００５３】
このような機構により、負極２０の上面は固体電解質材料によって薄く均一に覆われ、これを乾燥硬化させることで、固体電解質層１４を形成することができる。用いる固体電解質材料の組成、粘度及び固形分割合、並びに乾燥硬化の条件については、本発明の効果を損なわない範囲で、従来公知の方法に従って適宜選択すればよい。
【００５４】
スピンコート法では、固体電解質材料の粘度及び回転ステージ６０の回転速度によって、得られる個体電解質層１４の膜厚を制御することができ、また、本実施形態における負極２０のように表面に凹凸を有する被塗布物に対しても、当該凹凸に沿って膜厚の均一な薄膜状の固体電解質層１４を形成することができる。
【００５５】
固体電解質層１４の厚さについては、任意ではあるが、負極活物質層１２と正極活物質層１６とが確実に分離され、また、内部抵抗が高くなり過ぎない厚さであることが必要である。なお、負極活物質層１２に凹凸を設けて増大させた表面積の効果を損なわないためには、固体電解質層１４の厚さｔ１４（図１における符号ｔ１４）と、負極活物質層１２の凹凸の高低差ｔ１２（図１における符号ｔ１２）とが、関係式：ｔ１４＜ｔ１２を満たすことが望ましい。
【００５６】
（２−３）正極
上記のように形成された負極集電体１０、負極活物質層１２及び固体電解質層１４を積層してなる積層体７０の上面に、正極活物質層１６を形成する方法については、従来公知の方法を採用することができ特に制限されるものではないが、本実施形態においては、例えばドクターブレード法によってペースト状の正極活物質材料を塗布して正極活物質層１６を形成する。
【００５７】
正極活物質材料としては、上記した正極活物質、導電助剤、結着材及び溶剤等を攪拌・混合（混練）して得られるものを用いることができるが、用いる正極活物質材料の組成、粘度及び固形分割合、並びに乾燥硬化の条件については、本発明の効果を損なわない範囲で、従来公知の方法に従って適宜選択すればよい。
【００５８】
図６はドクターブレード法による正極活物質材料の塗布の様子を模式的に示す図である。より詳しくは、図６の（ａ）は、ドクターブレード法によって積層体７０の上面に正極活物質材料が塗布されて正極活物質層１６が形成される様子を模式的に示す側面図（即ち、負極活物質層１２を有する負極集電体１０の主面に対して略平行な方向からみた場合にみえる図）であり、図６の（ｂ）は、正極活物質材料が塗布されて正極活物質層１６が形成される様子を模式的に示す斜視図である。
【００５９】
正極活物質材料を吐出するノズル７２は、積層体７０に対して相対的に矢印Ｙ2で示される方向に走査移動される。ノズル７２の移動方向Ｙ2において、ノズル７０の後方側にはドクターブレード７４が取り付けられており、ドクターブレード７４の下端は、積層体７０の上面に形成された固体電解質層１４よりも上方位置で、吐出された正極活物質材料の上面に接触するため、これにより上面が平坦な正極活物質層１６を得ることができる。
【００６０】
この工程で用いるノズル７２としては、図４に示したノズル４０のように多数の吐出口を有するノズルであってもよいし、移動方向Ｙ2に直交する方向（即ち矢印Ｘの方向）に延びるスリット状の吐出口を有するノズルであってもよい。
【００６１】
このようにして、正極活物質材料を積層体７０に塗布することにより、下面が固体電解質層１４の凹凸に沿った凹凸を有し、上面が略平坦な正極活物質層１６を、積層体７０の上面に形成することができる。
【００６２】
上記のようにして形成された正極活物質層１６の上面に、正極集電体１８を積層することにより、図１に示す構造を有する本実施形態のリチウムイオン二次電池１を得ることができる。正極集電体１８としては、従来公知の材料を用いることができ、例えば銅箔等の金属箔を用いることができる。
【００６３】
このとき、上記正極活物質層１６が硬化しないうちに正極集電体１８を積層すると、正極活物質層１６と正極集電体１８とを互いに密着させて接合することができ、好ましい。また、正極活物質層１６の上面は略平坦であるため、正極集電体１８を隙間なく積層することができる。
【００６４】
≪変形態様≫
以上、本発明の実施形態の一例について説明したが、本発明はこれらのみに限定されるものではなく、その趣旨を逸脱しない限りにおいて上述したもの以外に種々の変更を行うことが可能である。例えば、上記実施形態においては、負極集電体１０と負極活物質層１２とを含む負極を、本発明の電池用電極製造方法によって形成した場合について説明したが、正極集電体１８と正極活物質層１６とを含む正極を、本発明の電池用電極製造方法によって形成してもよい。
【００６５】
正極集電体及び正極活物質層を含む正極を、本発明の電池用電極製造方法にしたがって形成する場合、負極活物質層の場合と同様の条件等を採用すればよい。
【００６６】
また、上記実施形態においては、負極活物質層１２が線状である場合について説明したが、負極活物質層は平坦な膜状であってもよい。正極活物質層１６が平坦な膜状であってもよい。
【００６７】
また、上記実施形態においては、負極集電体１０と負極活物質層１２とを含む負極を、本発明の電池用電極製造方法によって形成した場合について説明したが、負極集電体１０と負極活物質層１２とを含む負極及び正極集電体１８と正極活物質層１６とを含む正極の両方を、本発明の電池用電極製造方法によって形成してもよい。
【００６８】
また、上記実施形態においては、負極の製造において、塗布工程の後の乾燥工程を乾燥手段により実施する場合について説明したが、乾燥手段を用いずに自然乾燥させてもよく、また、真空乾燥を行ってもよい。
【００６９】
なお、上記実施形態では、負極集電体１０上への負極活物質層１２の描画パターンを、一定間隔に並んだ複数のストライプからなるいわゆるラインアンドスペース構造としたが、描画パターンについてはこれに限定されるものではない。また、上記実施形態においては、塗布直後の負極活物質層１２の断面形状を略半円状とした場合について説明したが、これに限定されるものではなく、正方形、長方形又は台形等の略矩形状であってもよい。
【００７０】
凹凸パターンを形成する必要のある負極活物質層１２の形成にはノズルディスペンス法による塗布を適用しているので、種々のパターンを短時間で形成することができる。また、微細パターンの作成にもノズルディスペンス法を好適に適用することが可能である。この製造方法では、微細パターンを作成する必要があるのは最初の塗布工程、つまり活物質塗布液の塗布工程のみであり、以後の塗布工程では一様に塗布を行うことができれば足り微細パターンの作製を要しない。
【００７１】
なお、本発明は上記実施形態に限定されるものではなく、その趣旨を逸脱しない限りにおいて上述したもの以外に種々の変更を行うことが可能である。例えば、各工程において適用する塗布方法は上記に限定されるものではなく、当該工程の目的に適うものであれば他の塗布方法を適用してもよい。例えば、上記した実施形態では、固体電解質層１４を形成するのにスピンコート法を適用しているが、塗布対象面の凹凸に追従した薄膜を形成することのできる方法であれば他の方法、例えばスプレーコート法によって固体電解質材料を塗布してもよい。
【００７２】
また例えば、上記実施形態では、正極活物質層１６を形成するのにドクターブレード法を適用しているが、塗布対象面と接する下面がその凹凸に追従し、かつ上面を略平坦に仕上げることが可能な塗布方法であれば他の方法であってもよい。このような目的を達成するには正極活物質材料の粘度があまり高くないことが望ましいが、言い換えれば、正極活物質材料の粘度が適切に選ばれていればドクターブレードを用いなくても下面を凹凸にかつ上面を略平坦に仕上げることは可能であり、例えばノズルディスペンス法やスリットコート法、バーコート法等で塗布してもよい。
【００７３】
また、上記実施形態においては、図１に示す構造の全固体型のリチウムイオン二次電池を作製する場合について説明したが、これに限らず、本発明は、ラインアンドスペース構造の活物質層（活物質パターン）を有するものであれば種々の構造のリチウムイオン二次電池を作製する場合にも適用することができる。
【００７４】
例えば、本発明は、図７に示す構造のリチウムイオン二次電池の製造方法としても適用できる。図７は、本発明の変形態様において製造されるリチウムイオン二次電池の概略縦断面図である。図７に示すリチウムイオン二次電池２０１においては、負極集電体１１０の一方の面（図７における上側の面）に、上記本発明の電池用電極製造方法によって負極活物質層１１２が設けられて、負極が構成されている。また、正極集電体１１８の一方の面（図７における下側の面）に、上記本発明の電池用電極製造方法によって正極活物質層１１６が設けられて、正極が構成されている。
【００７５】
そして、負極（負極活物質層１１２及び負極集電体１１０）及び正極（正極活物質層１１６及び正極集電体１１８）が、例えば絶縁性材料からなるスペーサ２０２を介して対向して設置されており、電池缶に入れた後、負極集電体１１０、スペーサ２０２及び正極集電体１１８によって形成された内部空間に電解質液を注入し、電池缶を密閉すること等により、リチウムイオン二次電池２０１が構成されている。なお、内部空間にはセパレータが介在していてもよい。
【実施例】
【００７６】
≪実施例１≫
チタン酸リチウム（ＬＴＯ）及びアセチレンブラック（ＡＢ）を８：１の重量比で均一に乾式混合して得た粉体混合物を、ポリエチレン（ＰＥ）製の袋に詰めた。この袋に、ハンドプレス機を用いて、３０ＭＰａ及び６分間の条件でプレスを行った。このとき上記粉体混合物は固まっていた。
【００７７】
次に、固まった上記粉体混合物を上記袋から取り出して解砕した後、ＬＴＯ：ＡＢ：ポリフッ化ビニリデン（ＰＶｄＦ）が８：８：１の重量比となるようにＰＶｄＦを混合し、所望の粘度（５０〜１００Ｐａ・ｓ）となるように、ついで、Ｎ−メチル−２−ピロリドン（ＮＭＰ）を添加し（４０重量％）、自転公転式攪拌機で３０分間攪拌・混合し、スラリー状活物質材料を調製した。
【００７８】
ついで、上記スラリー状活物質材料を集電体（アルミニウム箔）上に塗布し、８０℃及び１２０分間の条件で乾燥し、活物質層を形成した。このようにして、本発明を用いて活物質層及び集電体を含む電極１を作製した。
【００７９】
≪比較例１≫
粉体混合物を袋に詰めてのプレスを行わなかった以外は、実施例１と同様にして、活物質層及び集電体を含む比較電極１を作製した。
【００８０】
［評価］
上記のようにして作製した電極１及び比較電極１に、後工程としてプレス（３０ＭＰａ及び３分間）を施す前後で、活物質層の空隙率及び厚さがどのように変化するかについて調べた。粘度は、回転式粘度計を用いて測定した。また、空隙率は、重量と真密度から真の体積を計算し、実際の膜厚との比で算出するという方法で求めた。厚さについては、ダイヤルゲージにて、５箇所を測定して得た値の平均値を厚さとした。結果を表１に示した。
【表１】
2014056747.tif 000003
【００８１】
表１に示す結果から、粉体混合物のプレス有りの場合は、後工程としてのプレスの前後で空隙率及び厚さが、３２％及び５８μｍから２８％及び５５μｍと、ほとんど変化しておらず、したがって後工程としてのプレスを省略できることがわかる。
【００８２】
≪実施例２≫
チタン酸リチウム（ＬＴＯ）及びアセチレンブラック（ＡＢ）を８：１の重量比で均一に乾式混合して得た粉体混合物を、ポリエチレン（ＰＥ）製の袋に詰めた。この袋に、ハンドプレス機を用いて、３０ＭＰａ及び６分間の条件でプレスを行った。このとき上記粉体混合物は固まっていた。
【００８３】
次に、固まった上記粉体混合物を上記袋から取り出して解砕した後、ＬＴＯ：ＡＢ：ポリフッ化ビニリデン（ＰＶｄＦ）が８：８：１の重量比となるようにＰＶｄＦを混合し、所望の粘度（４０００Ｐａ・ｓ程度）となるように、ついで、Ｎ−メチル−２−ピロリドン（ＮＭＰ）を添加した、自転公転式攪拌機で６分間攪拌・混合し、スラリー状活物質材料を調製した。
【００８４】
ついで、上記スラリー状活物質材料を、図２に示すような構造となるように集電体（アルミニウム箔）上に塗布し、８０℃及び１２０分間の条件で乾燥し、線状の活物質層を形成した。線状の活物質層の寸法は、幅７０μｍ及び高さ１５０μｍとし、線状の活物質層間のスペースは８０μｍとした。このようにして、本発明を用いて活物質層及び集電体とを含む電極２を作製した。
【００８５】
≪比較例２≫
粉体混合物を袋に詰めてのプレスを行わなかった以外は、実施例２と同様にして、活物質層及び集電体を含む比較電極２を作製した。
【００８６】
［評価］
上記のようにして作製した電極２及び比較電極２について、容量（ｍＡｈ／ｃｍ2）及び空隙率を調べた。容量は、打ち抜いた電極の秤量を行い、活物質材料のみの重量を計算するという方法で求めた。また、空隙率は、下記式（１）を用い、重量と真密度から真の体積を計算し、実際の体積との比で算出した。固形分は、スラリー調製時の粉体の重量と溶媒の重量割合から求めた。結果を表２に示した。
【数１】
2014056747.tif 000004
【表２】
2014056747.tif 000005
【００８７】
表２に示す結果から、粉体混合物のプレス有りの場合は、後工程としてのプレスを施さなくても、優れた容量及び空隙率が得られており、したがって後工程としてのプレスを省略できることがわかる。なお、後工程としてのプレスを施すと、スペースにもよるが、複数の線状の活物質層は押しつぶされて厚さ６０μｍの平坦な層に変形してしまった。スペースが狭いと接触してしまい、広いとアスペクト比の低いラインアンドスペースの構造になってしまう。
【符号の説明】
【００８８】
１、２０１・・・リチウムイオン二次電池、
１０、２１０・・・負極集電体、
１２、２１２・・・負極活物質層、
１２Ａ・・・負極活物質層パターン、
１４・・・固体電解質層、
１６、２１６・・・正極活物質層、
１８、２１８・・・正極集電体、
２０・・・構造体（負極）、
３０・・・巻出しローラ、
３２・・・搬送ローラ、
３４、３４ａ、３４ｂ・・・搬送ローラ、
３６ａ、３６ｂ・・・搬送ローラ、
３８ａ、３８ｂ・・・搬送ローラ、
４０・・・ノズル、
４２・・・乾燥手段、
４４・・・ドライエアー、
４６ａ、４６ｂ・・・ローラ、
５０・・・巻取りローラ、
６０・・・回転ステージ、
６２・・・ノズル、
６４・・・固体電解質材料、
７０・・・構造体、
７２・・・ノズル、
７４・・・ドクターブレード
１１４・・・電解液、
２０２・・・スペーサ。
【図１】
2014056747.tif 000006
【図２】
2014056747.tif 000007
【図３】
2014056747.tif 000008
【図４】
2014056747.tif 000009
【図５】
2014056747.tif 000010
【図６】
2014056747.tif 000011
【図７】
2014056747.tif 000012